(57)【要約】【課題】    本発明は、フッ素化合物を吸着するものであり、殊に、低濃度であっても迅速に効率よく、しかも、現状の吸着剤では除去が困難なテトラフルオロホウ酸などのフッ素とホウ素の化合物であっても吸着・不溶化できる吸着剤を提供する。【解決手段】  酸化カルシウムとカルシウムアルミネート（Ｃａ１２Ａｌ１４Ｏ３３など）とからなることを特徴とする吸着剤であって、該吸着剤を用いることによって、フッ素及び／又はフッ素とホウ素の化合物を吸着、固定化することができる。【選択図】  なし【特許請求の範囲】
【請求項１】
酸化カルシウムとカルシウムアルミネートとからなることを特徴とする吸着剤。
【請求項２】
カルシウムアルミネートがＣａ１２Ａｌ１４Ｏ３３及び／又はＣａ３Ａｌ２Ｏ６であることを特徴とする請求項１記載の吸着剤。
【請求項３】
請求項１又は２記載の吸着剤において、該吸着剤のＸ線回折のピーク値強度比が、ＣａＯが１００に対して、Ｃａ１２Ａｌ１４Ｏ３３の強度が１０〜５０００であることを特徴とする吸着剤。
【請求項４】
吸着物質がフッ素及び／又はフッ素とホウ素の化合物であることを特徴とする請求項１乃至３のいずれかに記載の吸着剤。
【請求項５】
吸着物質がフッ素及び／又はフッ素とホウ素の化合物であり、常温で吸着することを特徴とする請求項１乃至３のいずれかに記載の吸着剤。
【発明の詳細な説明】
【技術分野】
【０００１】
本発明は、フッ素及び／又はフッ素とホウ素の化合物を吸着するものであり、殊に、常温、低濃度であっても迅速に効率よく、しかも、現状の吸着剤では除去が困難なテトラフルオロホウ酸などのフッ素とホウ素の化合物であっても吸着・不溶化できる吸着剤を提供する。
【背景技術】
【０００２】
近年、水系および土壌中の有害イオンを吸着除去・不溶化する環境技術が数多く提案されているが、常温で、かつ、広い濃度範囲のフッ素イオンおよびテトラフルオロホウ酸などのフッ素とホウ素の化合物など有害アニオンを環境に負荷を与えずに、効率的・かつ安価に処理できる材料は現在のところ知られていない。
【０００３】
従来、水溶液中のフッ素イオン、ホウ素イオンを吸着・除去する方法として、キレート樹脂・キレート繊維又はイオン交換樹脂を用いることが知られている。フッ素イオンについては、ＣａＯなどのカルシウム化合物でＣａＣｌ２などとして除去する技術が知られている。
【０００４】
しかしながら、キレート樹脂・キレート繊維は、効率的にフッ素やホウ素イオンとキレートを形成して該イオンを吸着・除去できるが、高価であり環境中に放出してよい材料ではない。またイオン交換樹脂は、選択的にフッ素やホウ素イオンと交換できるが高価であるので、使用する場所が限定される。またイオン交換樹脂はテトラフルオロホウ酸などのフッ素とホウ素の化合物であるホウフッ化イオンに関しては、除去・吸着能力が低く、有用とは言い難い。ＣａＯなどのカルシウム化合物でのフッ素イオン除去についても、ＣａＦ２などの化合物は溶解度が大きいためフッ素イオンを低濃度まで除去することができないので、環境基準を満たすような有効な手段とは言い難い。
【０００５】
また、ハイドロタルサイト型層状化合物やそれらを加熱脱水処理して得られるＭｇＯ型複合酸化物は、水系に添加すると多くの種類のアニオンを層間に取り込んで、水系のアニオンを吸着除去・不溶化できるが、取り込み易さには序列が存在するために、ホウ素イオンやフッ素イオンの不溶化・除去に対しては効率的ではない。
【０００６】
また、逆浸透法、蒸発法などでは、多額の設備費が必要となり、実施場所が限定される。
【０００７】
そこで、無害・安価、広い濃度範囲において常温で使用でき、フッ素イオン及び／又はテトラフルオロホウ酸などのフッ素化合物のイオンを吸着できる吸着剤が要求されている。
【０００８】
従来、フッ化物イオン含有水又はホウ素含有水をカルシウムイオン及びアルミニウムイオンの存在下で吸着分離する技術（特許文献１乃至５）、カルシウムイオン又はマグネシウムイオンとアルミニウムイオン又は鉄イオンとを含有する複合酸化物を吸着剤として用いる技術（特許文献６及び７）等が知られている。
【０００９】
【特許文献１】特開昭５７−２７１９１号公報
【特許文献２】特開昭５７−８１８８１号公報
【特許文献３】特開２０００−２４６２６７号公報
【特許文献４】特開２０００−２２５３８３号公報
【特許文献５】特開２００１−２３９２７３号公報
【特許文献６】特開２００２−６６５４８号公報
【特許文献７】特開２００２−１３６９６５号公報
【発明の開示】
【発明が解決しようとする課題】
【００１０】
環境に放出しても安全、安価、常温において広い濃度範囲でフッ素イオン及びテトラフルオロホウ酸などのフッ素とホウ素の化合物のイオンを吸着できる吸着剤は、現在、最も要求されているところであるが、この要求を満たすような吸着剤は未だに提供されていない。
【００１１】
即ち、前出特許文献１には、フッ素イオンとして２００ｍｇ／Ｌ程度の排水を１ｍｇ／Ｌ程度まで低減させることができることが記載されているが、排水のｐＨ調整や多段工程が必要であるなど非常に煩雑な処理を必要とする。またこの方法では、フッ素以外に塩素イオン濃度を増加させてしまい、利用する形態が限定される。
【００１２】
前出特許文献２には、ホウ素イオンとして１０から５００ｍｇ／Ｌ程度含有する模擬排水を３ｍｇ／Ｌ程度まで低減できることが記載されているが、現在求められている環境基準を満足させることができるレベルとは言い難い。またこの方法では、ホウ素以外に硫酸イオン濃度を増加させてしまい、利用する形態が限定される。
【００１３】
前出特許文献３及び４には、カルシウムアルミネート化合物を用いてフッ素を固定化することが記載されているが、カルシウムアルミネート単独ではフッ素を十分に除去することが困難である。
【００１４】
前出特許文献５には、フッ素およびホウ素を高度処理できることが記載されているが、現在求められている環境基準を満足させることができるレベルとは言い難い。また実施形態が複雑なので、利用する場所が限定される。
【００１５】
前出特許文献６及び７には、マグネシウムなどを含む岩塩型酸化物を排水処理に利用する方法が記載されているが、低濃度のフッ素イオン・ホウ素イオンの除去方法については、まったく言及していない。またこの方法では有害である硝酸イオンを吸着剤の製造に多量に用いており、必ずしも推奨されるべき製造方法とは言い難い。
【００１６】
従って、これまで知られている有害アニオンの吸着剤・不溶化剤は、現在求められているレベルを満足しているとは言い難い。
【課題を解決するための手段】
【００１７】
前記技術的課題は、次の通りの本発明によって達成できる。
【００１８】
即ち、本発明は、酸化カルシウムとカルシウムアルミネートからなる吸着剤である（本発明１）。
【００１９】
また、本発明は、カルシウムアルミネートがＣａ１２Ａｌ１４Ｏ３３及び／又はＣａ３Ａｌ２Ｏ６であることを特徴とする本発明１の吸着剤である。（本発明２）。
【００２０】
また、本発明は、本発明１又は２の吸着剤において、該吸着剤のＸ線回折のピーク値強度比が、ＣａＯが１００に対して、Ｃａ１２Ａｌ１４Ｏ３３の強度が１０〜５０００であることを特徴とする吸着剤である。（本発明３）。
【００２１】
また、本発明は、吸着物質がフッ素及び／又はフッ素とホウ素の化合物であることを特徴とする本発明１乃至３のいずれかに記載の吸着剤である。（本発明４）。
【００２２】
また、本発明は、吸着物質がフッ素及び／又はフッ素とホウ素の化合物であり、常温で吸着することを特徴とする本発明１乃至３のいずれかに記載の吸着剤である。（本発明５）。
【発明の効果】
【００２３】
本発明に係る吸着剤は、広い濃度範囲のフッ素及び／又はフッ素とホウ素との化合物を吸着・捕捉できるので、排水処理剤・不溶化剤として好適である。また、本発明に係る吸着剤は、複雑な処理工程を必要としないので、簡便な処理方法に用いる吸着剤として好適である。更に、ホウ素とフッ素が共存した排水の吸着・不溶化に対しても、本発明に係る吸着剤は有効である。
【００２４】
さらに、本発明に係る吸着剤は無害な元素または化合物から構成されているので、該吸着剤を埋め立て処分した場合も、環境への負荷は小さい。
【発明を実施するための最良の形態】
【００２５】
本発明の構成をより詳しく説明すれば次の通りである。
【００２６】
先ず、本発明に係る吸着剤について述べる。
【００２７】
本発明に係る吸着剤は酸化カルシウムとカルシウムアルミネートとからなる。カルシウムアルミネートとしては、Ｃａ１２Ａｌ１４Ｏ３３、Ｃａ３Ａｌ２Ｏ６及びＣａＡｌ２Ｏ４等であり、好ましくはＣａ１２Ａｌ１４Ｏ３３、Ｃａ３Ａｌ２Ｏ６であり、より好ましくはＣａ１２Ａｌ１４Ｏ３３である。カルシウムアルミネート単独及び酸化カルシウム単独ではフッ素及び／又はフッ素とホウ素との化合物の吸着能が十分とは言い難い。
【００２８】
本発明に係る吸着剤の酸化カルシウムとカルシウムアルミネートの含有割合は、吸着剤のＸ線回折のピーク強度比で、酸化カルシウムを１００としたとき、カルシウムアルミネートが１０〜５０００であることが好ましい。１０未満の場合には、カルシウムアルミネートの有害アニオンを固定するサイトが少なく十分な効果が発揮できない。５０００を越える場合には、有害イオンの吸着サイトが少なく十分な効果が発揮できない。より好ましくは２０〜２０００である。
【００２９】
本発明に係る酸化カルシウムとカルシウムアルミネートとからなる吸着剤のカルシウムとアルミニウムとのモル比（Ｃａ／Ａｌ）は５０／５０〜８０／２０が好ましい。カルシウムとアルミニウムとのモル比が前記範囲外の場合には、フッ素及び／又はフッ素とホウ素との化合物を十分に吸着することが困難となる。
【００３０】
本発明に係る吸着剤の粒子形状は板状ないし粒状である。
【００３１】
本発明に係る吸着剤の平均粒子径は０．１〜５０．０μｍが好ましい。本発明に係る吸着剤は８５０〜１２００℃の高温下で焼成して調製することから、０．１μｍ以下の粒子は工業的に生産することが困難である。平均粒子径が０．１μｍ未満でも機能的な問題はないが、粉末の取扱いが困難である。５０．０μｍを超える場合には、有害アニオンと吸着剤の固液接触面積が小さくなるので好ましくない。好ましくは０．２〜１０．０μｍである。なお、これらの粒子は５００μｍの篩いを通過するものである。
【００３２】
本発明に係る吸着剤のＢＥＴ比表面積値は０．１〜１０ｍ２／ｇが好ましい。ＢＥＴ比表面積値が０．１ｍ２／ｇ未満の場合には、有害アニオンと吸着剤の固液接触面積が小さくなるので好ましくない。１０ｍ２／ｇを超える吸着剤は、８５０〜１２００℃の高温下で焼成して調製することから工業的に生産することが困難である。また、ＢＥＴ比表面積値が１０ｍ２／ｇを超える吸着剤は機能的な問題はないが、粉末としての取扱いが困難である。より好ましくは０．２〜５ｍ２／ｇである。
【００３３】
次に、本発明に係る吸着剤の製造法について述べる。
【００３４】
本発明に係る吸着剤は、カルシウム化合物とアルミニウム化合物とを混合した後、８５０〜１２００℃の温度で酸化性また大気雰囲気で加熱処理して得ることができる。また、必要に応じて更に粉砕処理・乾式有機物表面処理を行うことができる。
【００３５】
カルシウム化合物としては、水酸化カルシウム（消石灰）、炭酸カルシウム、酸化カルシウム、硝酸カルシウム等を使用することができ、好ましくは水酸化カルシウム、炭酸カルシウムである。カルシウム化合物の平均粒子径としては、０．２〜２０μｍのものが好ましい。
【００３６】
アルミニウム化合物としては、水酸化アルミニウム、酸化アルミニウム、硝酸アルミニウム等を使用することができ、好ましくは水酸化アルミニウムである。アルミニウム化合物の平均粒子径としては０．１〜２０μｍのものが好ましい。
【００３７】
カルシウム化合物とアルミニウム化合物との混合割合は、Ｃａ／Ａｌのモル比で５０／５０〜８０／２０となるように混合すればよい。
【００３８】
前記製造法における混合機として、らいかい機、ローラー式混合機、振動ミル、ビーズミル、ディスク型湿式攪拌混合槽などが使用できる。
【００３９】
本発明に係る吸着剤の前駆体である混合物の混合状態は、その後の固相反応を均一に速やかに起させるため、混合機及び混合条件の選定が重要であり、湿式攪拌混合槽などの湿式混合機を用いることが均一混合の面で好ましい。
【００４０】
加熱温度が８５０℃未満の場合には、混合粉末の脱水反応、脱炭酸反応および固相反応が進行しない又は、進行速度が極めて遅いため好ましくない。また加熱温度が１２００℃を超える場合には、生成複合酸化物粒子の粒子サイズが増大して、水系での有害アニオンとの反応性が低下するので好ましくない。加熱処理温度は９００〜１１５０℃がより好ましい。加熱時間は、工業的生産性を考慮すれば、３０分〜１８０分が好ましい。加熱雰囲気は、酸化性または大気性雰囲気であればよい。加熱生成物粒子中に炭酸イオンが多く含まれると水系における有害アニオンとの反応性が低下するので、炭酸ガス中での加熱処理は好ましくない。
【００４１】
また本発明において加熱処理後の粉末を乾式粉砕・乾式表面処理してもよい。
【００４２】
乾式粉砕処理は、加熱処理後の粉末の平均粒子径を小さくすることができるため、本発明の粉末の水系における有害アニオンとの反応性を向上させることができる。乾式粉砕処理に使用できる装置として、自由式粉砕機、ハンマーミルなどを使用することができる。
【００４３】
また、加熱処理後の粉末を有機物などで乾式表面処理することによって、水系における有害アニオンとの反応性をコントロールすることができる。表面処理剤としては、ロジン化合物、シランカップリング剤、高級脂肪酸等を挙げることができる。上記の表面処理剤による吸着剤粉末に対する被覆量は、複合酸化物粒子粉末に対してＣ換算で各々０．１〜５重量％が好ましい。乾式表面処理機としては、らいかい機・振動ミル、ローラー型混合機などを使用することができる。
【００４４】
次に、本発明に係る吸着剤を用いた処理方法について述べる。
【００４５】
本発明における処理方法は、溶存している有害アニオンの固定化・分離処理の場合と、有害アニオンを放出させる可能性のある物に吸着剤を共存させて有害アニオンの水系への放出を抑制させる場合が含まれる。以下、本発明における溶存有害アニオン（フッ素イオン、ホウ素イオン共存）の処理工程について説明する。
【００４６】
本発明において、被処理水と吸着剤を接触させる方法は、特に制限はない。吸着剤及び／又は吸着剤の顆粒物が充填されたカラムや濾過槽に被処理水を流通させる方法、攪拌槽と沈殿槽を組み合わせた方法などが利用できる。
【００４７】
吸着剤を接触させるときの液温については、特に制限はないが、本発明の吸着剤は、常温で処理できることが大きなメリットである。極端に低温の場合には吸着剤の反応速度が小さくなるために、有害アニオンの捕捉速度が小さくなる。通常使用される温度範囲は５〜９０℃がこのましく、より好ましくは１０〜５０℃である。また吸着剤と被処理液の接触時間は５分以上、さらに好ましくは３０分以上が好ましい。接触時間の上限は特にない。
【００４８】
＜作用＞
本発明において重要な点は、本発明に係る吸着剤が水溶液と接触すると水和反応する能力を有し、低濃度から高濃度の有害アニオンを捕捉できるということである。
【００４９】
本発明において、カルシウムアルミネート、例えば、Ｃａ１２Ａｌ１４Ｏ３３を例にして示せば、水溶液中で、Ｃａ１２Ａｌ１４Ｏ３３（１２ＣａＯ７Ａｌ２Ｏ３と表記できる）中の特定のＯがＦイオンやＦまたはＢを含んだ１価又は２価のアニオンと置換し、溶液中のフッ素及び／又はフッ素化合物を除去できると考えられ、置換後は１１ＣａＯ７Ａｌ２Ｏ３ＣａＸ２又は１１ＣａＯ７Ａｌ２Ｏ３ＣａＹとなり固定されると考えている（Ｘは１価のアニオン，Ｙは２価のアニオン）。また、ＣａＯの働きは十分解明できていないが、一旦、ＣａＸ２，ＣａＹような形態（吸着サイト）となり、Ｃａ１２Ａｌ１４Ｏ３３に有害な１価または２価のアニオンを橋渡しする機能を発揮しているのではないかと本発明者は考えている。
【００５０】
また、本発明においては、本発明に係る吸着剤の粒子サイズや形状が汎用樹脂又は生分解性樹脂との混練性に優れているために、樹脂と吸着剤の複合体を作製できるということである。吸着剤と樹脂の複合体を形成できることで、吸着剤の寿命の制御や吸着剤の形状やサイズのコントロールが任意に行えるということである。すなわち樹脂と吸着剤の複合体を水溶液と接触させた場合には、極めて長期間にわたり、水溶液中の有害アニオンを捕捉、不溶化できるということである。
【実施例】
【００５１】
本発明の代表的な実施の形態は次の通りである。
【００５２】
吸着剤の平均粒子径は電子顕微鏡写真から測定した数値の平均値で示したものである。
【００５３】
吸着剤の結晶相の同定は、「Ｘ線回折装置ＲＩＮＴ２５００（理学電機（株）製）」（管球：Ｃｕ、管電圧：４０ｋＶ、管電流：３００ｍＡ、ゴニオメーター：広角ゴニオメーター、サンプリング幅：０．０１０°、走査速度：４．００°／ｍｉｎ、発散スリット：１／２°、散乱スリット：１／２°、受光スリット：０．１５ｍｍ）を使用して行った。
また、ＣａＯ（立方晶）の（２  ０  ０）面の強度を１００とし、Ｃａ１２Ａｌ１４Ｏ３３（立方晶）の（２  １  １）面の強度、Ｃａ３Ａｌ２Ｏ６（斜方晶）の（４  ４  ０）面の強度及びＣａＡｌ２Ｏ４（斜方晶）の（２  ２  ０）又は（１  ２  ３）面のいずれかの強度について、それぞれ１００に対する割合で示した。
【００５４】
ＢＥＴ比表面積値はＢＥＴ法により測定した値で示した。
【００５５】
本発明に係る吸着剤の金属イオンの組成分析は、該粉末を塩酸などの酸で溶解、又は、Ｋ２Ｓ２Ｏ７などを用いて融解し、「プラズマ発光分光分析装置  ＳＰＳ４０００（セイコー電子工業（株））」で測定して求めた。
【００５６】
吸着剤の吸着テスト  フッ素イオン
調製した吸着剤のフッ素イオン吸着能に関する測定方法について説明する。
吸着剤０．５ｇを、フッ化物イオン標準液（キシダ化学（株）製イオンクロマト用：Ｆ−＝１０００ｍｇ／Ｌ）にイオン交換水を加えて調製したフッ素イオン含有量が４３．５ｍｇ／Ｌの溶液２００ｍＬ中に添加し、２時間スターラーで攪拌して、その後該水溶液から懸濁粒子をろ紙で濾別して、濾液中のフッ素イオン濃度を吸光光度法にて定量することによって行った。吸着剤を入れる前の溶液についても同様にフッ素イオン濃度の測定を行った。
【００５７】
吸着剤の吸着テスト  ＢＦ４−イオン
調製した吸着剤のＢＦ４−イオン吸着能に関する測定方法について説明する。
所定量の吸着剤を、ＢＦ４−イオンが４６．４ｍｇ／Ｌ（ＨＢＦ４使用）に調製した水溶液２００ｍＬ中に添加し、２時間スターラーで攪拌して、その後該水溶液から懸濁粒子をろ紙で濾別して、濾液中のＢＦ４−イオン濃度の代替として、ＩＣＰ発光分光分析法にてフッ素イオンを、ランタン‐アリザリンコンプレキソン吸光光度法でホウ酸イオンの両方を定量することによって求めた。吸着剤を入れる前の溶液についても同様にしてＢＦ４−イオン濃度の測定を行った。
【００５８】
実施例１：吸着剤の製造
消石灰粉末５０．０ｇ（ＪＩＳ特号、ＢＥＴ比表面積値１５ｍ２／ｇ、Ｃａ＝０．６７ｍｏｌに相当）と水酸化アルミニウム５２．３ｇ（住友化学製Ｃ−３０１，ＢＥＴ比表面積値２ｍ２／ｇ、Ａｌ＝０．６７ｍｏｌに相当）をライカイ機を用いて１時間混合した。得られた混合粉末７０ｇをアルミナ製るつぼに入れ、空気中、１０５０℃において２時間マッフル炉で加熱処理した。加熱処理後の粒子粉末３０ｇをライカイ機を用いて１時間粉砕した。得られた粒子粉末は白色であった。
【００５９】
得られた吸着剤は、カルシウムアルミネートとＣａＯとの混合相であり、ＣａＯの強度を１００としたときのカルシウムアルミネートの合計の強度比は１４１３、Ｃａ１２Ａｌ１４Ｏ３３の強度比は１１５０であった。吸着剤の平均粒子径は０．６μｍ、ＢＥＴ比表面積値は３．０ｍ２／ｇであった。なお、吸着剤のＣａ／Ａｌ比は、原料混合時と同じであった。
【００６０】
実施例２〜４、
原料の種類、Ｃａ／Ａｌ比、加熱温度を種々変更した以外は前記実施例１と同様にして吸着剤を得た。
【００６１】
このときの製造条件及び得られた吸着剤の諸特性を表１に示す。なお、各吸着剤のＣａ／Ａｌ比は、原料混合時と同じであった。
【００６２】
比較例１は、消石灰（水酸化カルシウム）単独であり、比較例２は炭酸カルシウム単独であり、比較例３は酸化アルミニウム単独である。比較例４の熱処理後の粉末をＸ線回折を用いて同定した結果、酸化カルシウムが存在せず、カルシウムアルミネート単独（ＣａＡｌ２Ｏ４、ＣａＡｌ４Ｏ７、Ｃａ９Ａｌ１０Ｏ２４などの混合物）であった。比較例５の熱処理後の粉末をＸ線回折を用いて同定した結果、カルシウムアルミネートが生成しておらず、炭酸カルシウムと酸化アルミニウムであった。比較例６は酸化カルシウムと酸化アルミニウムとを単に混合しただけである。
【００６３】
このときの製造条件及び得られた吸着剤の諸特性を表１に示す。
【００６４】
【表１】
2005118762.tif 000002
【００６５】
吸着試験
使用例１〜８、比較使用例１〜１２：
前記吸着試験に従って、各吸着剤の吸着性を測定した結果を表２に示す。
【００６６】
使用例９〜１０
前記吸着試験において、吸着剤を水溶液に入れてスターラーで攪拌する吸着時間を０．５ｈに短縮し、その他の条件は前記吸着試験と同一にして、各吸着剤の吸着性を測定した結果を表２に示す。
【００６７】
使用例９及び１０の結果から、接触時間が短時間であっても十分にフッ素及びフッ素化合物を吸着できることが明らかである。
【００６８】
【表２】
2005118762.tif 000003
【産業上の利用可能性】
【００６９】
本発明に係る吸着剤は、広い濃度範囲の有害アニオン、殊に、フッ素及び／又はフッ素化合物を吸着・捕捉できるので、排水処理剤・有害アニオン不溶化剤として好適である。また、本発明に係る吸着剤は、複雑な処理工程を必要としないので、簡便な処理方法に用いる吸着剤として好適である。更に、フッ素、フッ素とホウ素との化合物が共存した排水の吸着・不溶化に対しても、本発明に係る吸着剤は有効である。
【００７０】
さらに、本発明に係る吸着剤は無害な元素または化合物から構成されているので、該吸着剤を埋め立て処分した場合も、環境への負荷は小さい。